(57)【特許請求の範囲】
【請求項１】
タイヤ内面に、破断伸びが９００％以上、引張り強さが１５ＭＰａ以上であってラテックスの乾燥薄膜からなるゴム状薄膜を配置した空気入りタイヤ。
【請求項２】
前記ゴム状薄膜の厚さが２．０ｍｍ以下である請求項１に記載の空気入りタイヤ。
【請求項３】
前記ゴム状薄膜と前記タイヤ内面との間に離型剤を介在させた請求項１又は請求項２に記載の空気入りタイヤ。
【請求項４】
タイヤ内面に、破断伸びが９００％以上、引張り強さが１５ＭＰａ以上のゴム状薄膜を備えた空気入りタイヤの製造方法であって、加硫されたタイヤの内側にラテックスを流し込み、そのタイヤを回転させながら前記ラテックスを乾燥させることにより、タイヤ内面にラテックスの乾燥薄膜からなるゴム状薄膜を形成する空気入りタイヤの製造方法。
【請求項５】
前記ゴム状薄膜の厚さを２．０ｍｍ以下とする請求項４に記載の空気入りタイヤの製造方法。
【請求項６】
前記ゴム状薄膜と前記タイヤ内面との間に離型剤を介在させる請求項４又は請求項５に記載の空気入りタイヤの製造方法。
【発明の詳細な説明】
【０００１】
【発明の属する技術分野】
本発明は、所謂パンクレスタイヤとして好適な空気入りタイヤに関し、さらに詳しくは、従来のパンクレスタイヤにおける不都合を解消しつつ優れたパンク防止機能を備えた空気入りタイヤ及びその製造方法に関する。
【０００２】
【従来の技術】
従来、パンク対策として種々の技術が提案されている。例えば、ランフラットタイヤは、トレッド部からサイドウォール部にかけて厚いクッションゴムを備え、パンク状態において数百ｋｍ程度の走行を可能にしたものである。しかしながら、ランフラットタイヤは一度パンクを経験してしまうと修理して再利用することができず、しかも通常走行時の乗心地性が損なわれるという欠点がある。
【０００３】
また、パンク後にタイヤ内に液状の修理剤を注入し、それが固化して穴を塞ぐパンク修理液がある。このようなパンク修理液は汎用性があり、手軽であるが、パンク時に車外に出て作業を行う必要がある。そのため、高速道路等での使用には不適である。
【０００４】
更に、予めタイヤ内面にシーラント（粘着性組成物）を塗布しておき、そのシーラントがパンク時に形成される穴を自動的に塞ぐようにしたシーラントタイヤがある。しかしながら、シーラントタイヤでは、十分な効果を得るためにシーラントを厚く塗布する必要があるので、重量増加を招いてしまうという欠点がある。また、シーラントを塗布するに際して、タイヤ内面に付着した離型剤を除去する必要があるため、その生産性も悪いのである。
【０００５】
【発明が解決しようとする課題】
本発明の目的は、車外でのパンク修理作業を必要とせず、しかも従来のパンクレスタイヤに見られるような重量増加や乗心地の悪化を伴うことなく空気の漏れを防止することを可能にした空気入りタイヤ及びその製造方法を提供することにある。
【０００６】
【課題を解決するための手段】
上記目的を達成するための本発明の空気入りタイヤは、タイヤ内面に、破断伸びが９００％以上、引張り強さが１５ＭＰａ以上であってラテックスの乾燥薄膜からなるゴム状薄膜を配置したことを特徴とするものである。
【０００７】
このようにタイヤ内面に破断伸びが大きく引張り強さが大きいゴム状薄膜を配置することにより、釘等の異物がタイヤ内に侵入した場合やその異物が抜けた場合、パンク穴の周りに存在するゴム状薄膜によって空気の漏れを防止することができる。しかも、上述のゴム状薄膜を備えた空気入りタイヤによれば、従来のパンクレスタイヤに見られるような重量増加や乗心地の悪化を伴うことはなく、また車外でのパンク修理作業も必要としない。
【０００８】
本発明では、重量増加を回避するために、ゴム状薄膜の厚さは２．０ｍｍ以下であることが好ましい。ゴム状薄膜はラテックスの乾燥薄膜から構成する。ラテックスの乾燥薄膜は、上記のような物性を備え、しかもタイヤ内面に離型剤が付着した状態であってもタイヤ内面に形成することができる。更に、ゴム状薄膜とタイヤ内面との間に離型剤を介在させた場合、釘等の異物がタイヤ内に侵入した際にゴム状薄膜がタイヤ内面から剥がれ易くなり、空気の漏れをより効果的に防止することができる。
【０００９】
上記ラテックスの特性を活かした本発明の空気入りタイヤの製造方法は、タイヤ内面に、破断伸びが９００％以上、引張り強さが１５ＭＰａ以上のゴム状薄膜を備えた空気入りタイヤの製造方法であって、加硫されたタイヤの内側にラテックスを流し込み、そのタイヤを回転させながら前記ラテックスを乾燥させることにより、タイヤ内面にラテックスの乾燥薄膜からなるゴム状薄膜を形成することを特徴とするものである。このような製造方法によれば、均一な厚さを有するゴム状薄膜を簡単に形成することができる。
【００１０】
【発明の実施の形態】
以下、本発明の構成について添付の図面を参照して詳細に説明する。
【００１１】
図１は本発明の実施形態からなる空気入りタイヤを示し、１はトレッド部、２はサイドウォール部、３はビード部である。左右一対のビード部３，３間にはカーカス層４が装架され、そのタイヤ幅方向両端部がそれぞれビードコア５の廻りにタイヤ内側から外側へ巻き上げられている。トレッド部１におけるカーカス層４の外周側には、複数のベルト層６が埋設されている。
【００１２】
上記空気入りタイヤにおいて、タイヤ内面のトレッド部１に対応する領域には、破断伸びが９００％以上、引張り強さが１５ＭＰａ以上のゴム状薄膜７が２．０ｍｍ以下の厚さで配置されている。ゴム状薄膜７はタイヤ内面のトレッド部１に対応する領域のみならずサイドウォール部２やビード部３に対応する領域まで配置しても良い。
【００１３】
上記ゴム状薄膜７は、図２に示すように、釘１１等の異物がトレッド部１に突き刺さってタイヤ内に侵入した際、タイヤ内面から剥がれて、釘１１等の異物にまとわりつき、空気の漏れを防止する。ゴム状薄膜７の破断伸びや引張り強さが不足すると、釘１１等が侵入する際に貫通し易くなり、パンク防止機能が不十分になる。
【００１４】
一方、釘１１等の異物が抜けた場合は、図３に示すように、ゴム状薄膜７がパンク穴１２を塞いで空気の漏れを防止する。特に、釘１１等の異物が抜ける際、これにまとわりついていたゴム状薄膜７がダンゴ状になり、パンク穴１２を効果的に塞ぐのである。
【００１５】
ゴム状薄膜７の厚さが２．０ｍｍを超えると重量増加が顕著になり、またタイヤ特性が変化してしまうため、好ましくない。但し、ゴム状薄膜７の厚さは下限値を０．１ｍｍとし、０．１〜２．０ｍｍの範囲で選択することが好ましい。
【００１６】
ゴム状薄膜７は、流動性を任意に調整したラテックスを通常の製品タイヤの内側に流し込み、そのタイヤを徐々に回転させながらラテックスを乾燥させることで、均一な厚さとなるように形成される。ラテックスとしては、天然ゴムラテックスが好ましいが、スチレン−ブタジエンゴム（ＳＢＲ）等の合成ゴムを水に乳化分散させたものであっても良い。ラテックスゴムには、必要に応じて、カーボンブラック等の充填剤や各種の配合剤を添加しても良い。
【００１７】
ゴム状薄膜７をラテックスの乾燥薄膜から構成する場合、加硫時に使用した離型剤をタイヤ内面から除去する必要がない。むしろ、ゴム状薄膜７とタイヤ内面との間に離型剤を介在させた場合、釘等の異物がタイヤ内に侵入した際にゴム状薄膜７がタイヤ内面から剥がれ易くなり、空気の漏れをより効果的に防止することができる。上記離型剤としては、シリコンーン系を使用することが好ましい。表１にシリコーン系離型剤の配合例を示す。表１において、シリコーンエマルジョンはシリコーン分が４０重量％である。マイカとタルクの合計は４５〜５５重量％とする。防腐剤と消泡剤の添加は任意である。
【００１８】
【表１】
0003826081.tif 000002
【００１９】
【実施例】
タイヤサイズを２０５／６５Ｒ１５で共通にし、タイヤ内面のトレッド部に対応する領域にパンク防止層としてシーラントを塗布した従来例の空気入りタイヤと、タイヤ内面のトレッド部に対応する領域にパンク防止層としてゴム状薄膜を配置した実施例及び比較例の空気入りタイヤをそれぞれ製作した。
【００２０】
従来例では、ポリイソブチレンにポリブテンを配合したシーラントの厚さを４ｍｍとした。実施例では、天然ゴムラテックスの乾燥薄膜からなり、破断伸び１０５０％、引張り強さ１７．５ＭＰａ、厚さ１．０ｍｍのゴム状薄膜を形成した。比較例では、天然ゴムラテックスの乾燥薄膜からなり、破断伸び５００％、引張り強さ５ＭＰａ、厚さ１．０ｍｍのゴム状薄膜を形成した。これら実施例及び比較例では、天然ゴムラテックスへの増粘剤（アクリル・エマルジョン）の配合量に基づいて物性を調整した。増粘剤の配合によりタイヤ内面への塗布性が向上するが、配合量を多くするほど破断伸びや引張強さが低下する。
【００２１】
これら試験タイヤについて、タイヤ内面に配置したシーラント又はゴム状薄膜の重量を測定すると共に、パンク状態での内圧変化を調べ、その結果を表２に示した。重量の測定結果は、従来例を１００とする指数にて示した。この指数値が小さいほど軽量であることを意味する。パンク状態での内圧変化については、初期内圧を２００ｋＰａとし、タイヤのトレッド部にＪＩＳにて規定されるＮ６５の釘を貫通させ、その釘を引き抜き、２４時間放置した後、タイヤ内圧を再び測定した。そして、初期内圧に対する再測定時のタイヤ内圧の差を求めた。この差が少ないほどパンク防止機能が優れている。
【００２２】
【表２】
0003826081.tif 000003
【００２３】
この表２から判るように、実施例の空気入りタイヤは、従来例と同様に優れたパンク防止機能を有し、かつ重量増加が少なかった。また、比較例の空気入りタイヤは、本発明で規定する物性を満たしていないため、十分なパンク防止機能が得られなかった。
【００２４】
【発明の効果】
以上説明したように本発明によれば、タイヤ内面に、破断伸びが９００％以上、引張り強さが１５ＭＰａ以上であってラテックスの乾燥薄膜からなるゴム状薄膜を配置したから、釘等の異物がタイヤ内に侵入した場合やその異物が抜けた場合、パンク穴の周りに存在するゴム状薄膜によって空気の漏れを防止することができ、しかも車外でのパンク修理作業を必要とせず、従来のパンクレスタイヤに見られるような重量増加や乗心地の悪化を伴うこともない。
【図面の簡単な説明】
【図１】本発明の実施形態からなる空気入りタイヤを示す子午線半断面図である。
【図２】トレッド部に釘が刺さった状態を示す断面図である。
【図３】トレッド部から釘が抜けた状態を示す断面図である。
【符号の説明】
１  トレッド部
２  サイドウォール部
３  ビード部
４  カーカス層
５  ビードコア
６  ベルト層
７  ゴム状薄膜
【図１】
0003826081.tif 000004
【図２】
0003826081.tif 000005
【図３】
0003826081.tif 000006